(57)【要約】  本発明は、焼成前のジルコニアに用いることで、焼成前後での色差を小さくなり、焼成後の色調を正確に予測できるジルコニア用着色溶液を提供する。本発明は、ジルコニアの焼成後に脱色する着色剤（Ａ）、及び金属イオン溶液（Ｂ）を含むジルコニア用着色溶液であって、該ジルコニア用着色溶液を用いてジルコニアを着色し、焼成した場合の焼成前後の色差について、ΔＬ＊≦５．８、Δａ＊≦２．４、かつΔｂ＊≦４．３である、ジルコニア用着色溶液に関する。【特許請求の範囲】
【請求項１】
ジルコニアの焼成後に脱色する着色剤（Ａ）、及び金属イオン溶液（Ｂ）を含むジルコニア用着色溶液であって、該ジルコニア用着色溶液を用いてジルコニアを着色し、焼成した場合の焼成前後の色差について、ΔＬ＊≦５．８、Δａ＊≦２．４、かつΔｂ＊≦４．３である、ジルコニア用着色溶液。
【請求項２】
前記焼成前後の色差について、ΔＥ＊ａｂ＜６．５である、請求項１に記載のジルコニア用着色溶液。
【請求項３】
前記着色剤（Ａ）が、有機色素である、請求項１又は２に記載のジルコニア用着色溶液。
【請求項４】
前記有機色素が、食用色素である、請求項３に記載のジルコニア用着色溶液。
【請求項５】
前記食用色素が、芳香族基を２個以上含有し、ケチミド基又はアゾ基を有する有機色素を含む、請求項４に記載のジルコニア用着色溶液。
【請求項６】
前記金属イオン溶液（Ｂ）が、１又は複数の着色性のカチオンを含む、請求項１〜５のいずれか１項に記載のジルコニア用着色溶液。
【請求項７】
前記着色性のカチオンが、Ａｌ、Ｋ、Ｃｒ、Ｆｅ、Ｎａ、Ｖ、Ｙ、Ｇｄ、Ｌａ、Ｙｂ、Ｔｍ、Ｎｉ、Ｍｎ、Ｃｏ、及びＥｒからなる群より選択された少なくとも１つの元素のイオンである、請求項６に記載のジルコニア用着色溶液。
【請求項８】
前記着色性のカチオンが、Ａｌ、Ｋ、Ｃｒ、Ｆｅ、Ｎａ、Ｖ、Ｎｉ、Ｍｎ、Ｃｏ、及びＥｒからなる群より選択された少なくとも１つの元素のイオンである、請求項６又は７に記載のジルコニア用着色溶液。
【請求項９】
前記金属イオン溶液（Ｂ）が、Ａｌ、Ｆｅ、及びＥｒからなる群より選択された少なくとも１つの元素のイオンを含む、請求項１〜８のいずれか１項に記載のジルコニア用着色溶液。
【請求項１０】
請求項１〜９のいずれか１項に記載のジルコニア用着色溶液で着色されてなる、着色ジルコニア仮焼体。
【請求項１１】
請求項１０に記載の着色ジルコニア仮焼体からなる、ジルコニア焼結体。
【請求項１２】
請求項１１に記載のジルコニア焼結体からなる、歯科用製品。
【請求項１３】
歯科用補綴物、歯列矯正用製品、又は歯科インプラント用製品である、請求項１２に記載の歯科用製品。
【請求項１４】
請求項１〜９のいずれか１項に記載のジルコニア用着色溶液で切削加工後のジルコニア仮焼体を着色する工程を含む、着色ジルコニア仮焼体の製造方法。
【請求項１５】
請求項１０に記載の着色ジルコニア仮焼体を焼成する工程を含む、ジルコニア焼結体の製造方法。
【発明の詳細な説明】
【技術分野】
【０００１】
本発明は、人工歯等の補綴修復に使用され、歯科技工士による手作業によるジルコニア着色時において、焼成後の色調を把握できるジルコニア用着色溶液に関する。
【背景技術】
【０００２】
従来、歯科用製品（例えば、代表的な被覆冠、歯冠、クラウン、差し歯等の補綴物や歯列矯正用製品、歯科インプラント用製品）としては、金属がよく用いられていた。しかしながら、金属は天然歯と色が明確に異なり、審美性に欠けるという欠点を有すると共に、金属の溶出によるアレルギーを発症することもあった。そこで、金属の使用に伴う問題を解決するため、金属の代替材料として、酸化アルミニウム（アルミナ）や酸化ジルコニウム（ジルコニア）等のセラミックス材料が歯科用製品に用いられてきている。特に、ジルコニアは、強度において優れ、審美性も比較的優れるため、特に近年の低価格化も相まって需要が高まっている。【０００３】
一方、口腔内の審美性をより高めるためには、歯科用製品の外観を天然歯の外観に似せる必要がある。しかしながら、ジルコニア（焼結体）自体で、天然歯と同様の外観を再現することは困難である。そこで、仮焼体のジルコニアを着色溶液で着色し、焼成することにより、天然歯の外観に似せる技術が知られている（例えば、特許文献１）。
【先行技術文献】
【特許文献】
【０００４】
【特許文献１】特表２０１５−５３２６２９号公報
【発明の概要】
【発明が解決しようとする課題】
【０００５】
特許文献１では、ジルコニア用着色溶液中に有機マーカ物質を添加することで、着色溶液の視認性を向上させる方法が開示されている。しかしながら、この方法はあくまで視認性を向上させることを目的とするため、ジルコニアの焼成前後の色差については記載も示唆もなく、特許文献１の方法ではジルコニア焼成前後での着色部位に大きな色差を生じ、焼成後の色調が予測できないという課題があった。【０００６】
ジルコニア仮焼体を着色する際に直面する大きな問題は、着色溶液の色調がジルコニア仮焼体への着色時（焼成前）と焼成後で相違するため、焼成後の色調を予測し、着色溶液の色調を調整しなければならない点にある。この作業は、熟練技術が必要となっている。【０００７】
以上のことから、本発明は、焼成前のジルコニアに用いることで、焼成前後での色差が小さくなり、焼成後の色調を正確に予測できるようにする、ジルコニア用着色溶液を提供することを目的とする。
【課題を解決するための手段】
【０００８】
本発明者は鋭意検討した結果、ジルコニアを着色した場合の焼成前後の色差についてΔＬ＊、Δａ＊及びΔｂ＊を特定の範囲に制御できるジルコニア用着色溶液とすることによって、上記課題を解決できることを見出した。【０００９】
すなわち、本発明は以下の発明を包含する。
［１］ジルコニアの焼成後に脱色する着色剤（Ａ）、及び金属イオン溶液（Ｂ）を含むジルコニア用着色溶液であって、該ジルコニア用着色溶液を用いてジルコニアを着色し、焼成した場合の焼成前後の色差について、ΔＬ＊≦５．８、Δａ＊≦２．４、かつΔｂ＊≦４．３である、ジルコニア用着色溶液。
［２］前記焼成前後の色差について、ΔＥ＊ａｂ＜６．５である、［１］に記載のジルコニア用着色溶液。
［３］前記着色剤（Ａ）が、有機色素である、［１］又は［２］に記載のジルコニア用着色溶液。
［４］前記有機色素が、食用色素である、［３］に記載のジルコニア用着色溶液。
［５］前記食用色素が、芳香族基を２個以上含有し、ケチミド基又はアゾ基を有する有機色素を含む、［４］に記載のジルコニア用着色溶液。
［６］前記金属イオン溶液（Ｂ）が、１又は複数の着色性のカチオンを含む、［１］〜［５］のいずれかに記載のジルコニア用着色溶液。
［７］前記着色性のカチオンが、Ａｌ、Ｋ、Ｃｒ、Ｆｅ、Ｎａ、Ｖ、Ｙ、Ｇｄ、Ｌａ、Ｙｂ、Ｔｍ、Ｎｉ、Ｍｎ、Ｃｏ、及びＥｒからなる群より選択された少なくとも１つの元素のイオンである、［６］に記載のジルコニア用着色溶液。
［８］前記着色性のカチオンが、Ａｌ、Ｋ、Ｃｒ、Ｆｅ、Ｎａ、Ｖ、Ｎｉ、Ｍｎ、Ｃｏ、及びＥｒからなる群より選択された少なくとも１つの元素のイオンである、［６］又は［７］に記載のジルコニア用着色溶液。
［９］前記金属イオン溶液（Ｂ）が、Ａｌ、Ｆｅ、及びＥｒからなる群より選択された少なくとも１つの元素のイオンを含む、［１］〜［８］のいずれかに記載のジルコニア用着色溶液。
［１０］［１］〜［９］のいずれかに記載のジルコニア用着色溶液で着色されてなる、着色ジルコニア仮焼体。
［１１］［１０］に記載の着色ジルコニア仮焼体からなる、ジルコニア焼結体。
［１２］［１１］に記載のジルコニア焼結体からなる、歯科用製品。
［１３］歯科用補綴物、歯列矯正用製品、又は歯科インプラント用製品である、［１２］に記載の歯科用製品。
［１４］［１］〜［９］のいずれかに記載のジルコニア用着色溶液で切削加工後のジルコニア仮焼体を着色する工程を含む、着色ジルコニア仮焼体の製造方法。
［１５］［１０］に記載の着色ジルコニア仮焼体を焼成する工程を含む、ジルコニア焼結体の製造方法。
【発明の効果】
【００１０】
本発明のジルコニア用着色溶液は、焼成後に有機物が残留せず変色することがないため、焼成後の色調を把握でき、着色溶液による着色時（焼成前）においても焼成後の色調を正確に調整することが可能になる。これによって、熟練技術に頼らなくてもジルコニア製歯科用製品の色調の調整が容易である。また、本発明のジルコニア用着色溶液を用いることにより、着色時に未着色部との判別が容易になる。
【発明を実施するための形態】
【００１１】
本発明のジルコニア用着色溶液は、ジルコニアの焼成後に脱色する着色剤（Ａ）（以下、単に、「着色剤（Ａ）」ともいう）、及び金属イオン溶液（Ｂ）を含み、該ジルコニア用着色溶液を用いてジルコニアを着色し、焼成した場合の焼成前後の色差について、ΔＬ＊≦５．８、Δａ＊≦２．４、かつΔｂ＊≦４．３であることが重要である。以下、詳細を説明する。
【００１２】
前述したように、従来の金属イオン溶液のみを含む着色溶液を用いた場合、金属イオンは焼成後に発色することから、ジルコニア仮焼体を前記着色溶液で処理（例えばコーティング等）する際には焼成後の目的とする色若しくはそれに近い色に着色されていることを視認できず、使用者の長年の勘と経験に基づいて焼成後の色調を予測しながらジルコニア仮焼体を処理（例えばコーティング等）しなければならなかった。これに対して、本発明のジルコニア用着色溶液は、金属イオン溶液（Ｂ）に着色剤（Ａ）を併用することによって、ジルコニアの焼成前後の色差について、変化を顕著に抑えることができる。その結果、焼成後の色調の正確な予測が可能になり、着色溶液で着色する際の色調の調整が容易になり、着色溶液の使用者が初心者であっても使用できる。該焼成前後の色差としては、ΔＬ＊≦５．８、Δａ＊≦２．４、かつΔｂ＊≦４．３であることが重要であり、ΔＬ＊≦５．７、Δａ＊≦２．０、かつΔｂ＊≦３．５であることが好ましい。ΔＬ＊、Δａ＊、Δｂ＊の下限は、０以上であってもよい（０を除いてもよい）。また、ΔＥ＊ａｂ＜６．５であることが好ましく、ΔＥ＊ａｂ＜６．０であることがより好ましく、ΔＥ＊ａｂ＜５．０であることがさらに好ましく、ΔＥ＊ａｂ＜３．２であることが特に好ましい。ΔＥ＊ａｂの下限は、０以上であってもよい（０を除いてもよい）。後述する着色剤（Ａ）及び金属イオン溶液（Ｂ）それぞれの種類と含有量等を調整することによって、該焼成前後の色差を上記範囲に制御するジルコニア用着色溶液とすることができる。また、前述したように、従来の金属イオン溶液のみを含む着色溶液でジルコニアを処理（例えばコーティング等）しても色を視認することができないが、本発明のジルコニア用着色溶液は、金属イオン溶液（Ｂ）に着色剤（Ａ）が溶解することで液成分が発色しているため、ジルコニアの焼成前に、着色溶液で着色していない部分（未着色部）と着色した部分（着色部）との判別が容易になるという効果も兼ね備える。なお、該焼成前後の色差に関するΔＬ＊、Δａ＊、Δｂ＊及びΔＥ＊ａｂの測定方法は後述の実施例に詳細を記載する。
【００１３】
本発明のジルコニア用着色溶液は、焼成後の審美性が良好であり、焼成することで燃え抜けの状態になる。詳細には、（１）焼成後の色調が、残留カーボンによって黒ずんでいない、（２）焼成後に大きな気泡を含んでいない、等の状態になる。
【００１４】
〔ジルコニアの焼成後に脱色する着色剤（Ａ）〕
本発明に用いる着色剤（Ａ）について説明する。着色剤（Ａ）はジルコニアの焼成後に脱色することが重要であり、これにより、焼成後に得られるジルコニア仮焼体又は焼結体の色に影響を与えることなく、ジルコニアの焼成前に液成分を発色させることができる。「焼成後に脱色する」とは、金属イオン溶液（Ｂ）を単独で含む着色溶液（Ｉ）と、着色剤（Ａ）と該金属イオン溶液（Ｂ）とを含む着色溶液（II）について、着色溶液（Ｉ）、（II）をそれぞれ用いて同一の白色のジルコニア仮焼体に着色し、１３５０℃以上で焼成することでジルコニア焼結体のサンプルを作製し、着色溶液（Ｉ）を用いた場合の発色の色差ΔＥ＊ａｂ（Ｉ）と着色溶液（II）を用いた場合の発色の色差ΔＥ＊ａｂ（II）を測定し、ΔＥ＊ａｂ（Ｉ）−ΔＥ＊ａｂ（II）の絶対値が０．２０未満となることを指し、該絶対値が０であることが好ましい。
【００１５】
本発明に用いる着色剤（Ａ）としては、ジルコニアの焼成後に脱色され、かつ前記焼成前後の色差を満たすことのできるものであれば限定されないが、金属イオン溶液（Ｂ）に溶解し、かつジルコニアの焼成後に焼損され、ジルコニアの結晶構造に組み込まれない観点から、有機色素を含むことが好ましい。本発明に用いる着色剤（Ａ）は、ジルコニア仮焼体を着色する際の取り扱い性の点から、金属イオン溶液（Ｂ）に溶解するもの、すなわち、液成分の発色に必要とされる量を金属イオン溶液（Ｂ）に添加した際に、溶け残りがないものが好ましい。
【００１６】
該有機色素としては、発色団を有し、かつ金属イオン溶液（Ｂ）に溶解する有機色素である限り特に限定されないが、芳香族系有機色素、すなわち置換されていてもよい芳香族基を１個以上含有する有機色素が好ましく、発色団に加えて、助色団を有する芳香族系有機色素がより好ましい。該発色団としては、芳香環に結合して発色の原因となる原子団であれば、特に限定されず、ニトロ基、アゾ基、ケチミド基（＞Ｃ＝Ｎ−）、カルボニル基、炭素−炭素二重結合、炭素−炭素三重結合、炭素−窒素多重結合、チオカルボニル基、ニトロソ基、アゾキシ基等が挙げられる。該有機色素は、これらの原子団を１種単独で又は２種以上を適宜組み合わせて含んでいてもよい。また、該助色団としては、水酸基、アミノ基、カルボキシル基、スルホン基、ハロゲン原子等が挙げられる。該有機色素は、これらの助色団を１種単独で又は２種以上を適宜組み合わせて含んでいてもよい。
【００１７】
また、着色剤（Ａ）としては、人体に対して有害、有毒なものは使用できないため、該有機色素としては食用色素が好ましく、金属イオン溶液（Ｂ）に溶解する食用色素がより好ましい。このような食用色素の具体例としては、黄色４号（タートラジン）、黄色５号（サンセットイエローＦＣＦ）、赤色２号（アマランス）、赤色１０２号（ニューコクシン）、青色１号（ブリリアントブルーＦＣＦ）、青色２号（インジゴカルミン）、緑色３号（ファストグリーンＦＣＦ）、赤色１０２号（ニューコクシン）等の芳香族基を２個以上含有する有機色素；アシッドレッド２８９、ブロモピロガロールレッド、ローダミンＢ、ローダミン６Ｇ、ローダミン６ＧＰ、ローダミン３ＧＯ、ローダミン１２３、エオシン（エオシンＢ、エオシンＹ）、フルオレセイン、フルオレセインイソチオシアネート等のキサンテンを母核とする縮合芳香族基を含有する有機色素（キサンテン系色素）；コチニール色素（カルミン酸色素）；ビートレッド（主成分：イソベタニン及びベタニン）、ベタニン、イソベタニン、プロベタニン、ネオベタニン等のベタレイン系色素等が挙げられ、黄色４号（タートラジン）、黄色５号（サンセットイエローＦＣＦ）、赤色２号（アマランス）、赤色１０２号（ニューコクシン）、青色１号（ブリリアントブルーＦＣＦ）、緑色３号（ファストグリーンＦＣＦ）、イソベタニン等の芳香族基を２個以上含有し、発色団としてケチミド基又はアゾ基を有する有機色素が好ましい。また、本発明のジルコニア用着色溶液を適用するジルコニア仮焼体の安定化剤の含有量に応じて、着色剤（Ａ）も変更し得るため、ある好適な実施形態では、着色剤（Ａ）が、芳香族基を２個以上含有し、発色団としてケチミド基又はアゾ基を有し、助色団としてスルホン基を含有する有機色素であるジルコニア用着色溶液が挙げられる。本明細書において「芳香族基」は、環構造が炭素原子のみで構成された芳香族基、環構造が炭素以外の元素（酸素、窒素等）を含む複素芳香族基を含む。これらの着色剤（Ａ）は、１種単独で又は２種以上を適宜組み合わせて用いることができる。また、これらの着色剤（Ａ）は、ジルコニア用着色溶液のｐＨによって発色強度が異なり、ｐＨによっては化合物の構造が異なる場合があるが、本発明の効果を奏する限り、ジルコニア用着色溶液のｐＨは特に限定されず、着色剤（Ａ）の種類に応じて、適切な発色強度を示すｐＨを採用して使用することができる。
【００１８】
本発明に用いる着色剤（Ａ）の含有量は、金属イオン溶液（Ｂ）に溶解して液成分が発色できる限り特に限定されないが、金属イオン溶液（Ｂ）に対して、質量比で、（Ｂ）：（Ａ）＝１００：０．０１〜１００：３．０程度が好ましく、１００：０．１〜１００：１．７程度がより好ましく、１００：０．２〜１００：１．４程度がさらに好ましく、１００：０．２５〜１００：１．２程度が特に好ましい。また、本発明のジルコニア用着色溶液における着色剤（Ａ）の含有量としては、液成分が発色できる限り特に限定されないが、ジルコニア用着色溶液全体の質量に対して、０．００９〜３．０質量％が好ましく、０．０９〜１．６質量％がより好ましく、０．２〜１．４質量％がさらに好ましく、０．２５〜１．２質量％が特に好ましい。
【００１９】
〔金属イオン溶液（Ｂ）〕
本発明に用いる金属イオン溶液（Ｂ）について説明する。金属イオン溶液（Ｂ）は、１又は複数の着色性のカチオンを含む。「着色性」とは、人間の目に可視のスペクトル（例えば、波長３８０〜７９０ｎｍの範囲）で有意な吸収を有することを意味する。本発明における着色性のカチオンは、焼成後に発色する。金属イオン溶液（Ｂ）は、ジルコニア仮焼体をジルコニア用着色溶液で塗工するために、着色剤（Ａ）を溶解させることができ、かつ焼成後にジルコニア仮焼体を着色できるものである。
【００２０】
該着色性のカチオンとしては、Ａｌ、Ｋ、Ｃｒ、Ｆｅ、Ｎａ、Ｖ、Ｙ、Ｇｄ、Ｌａ、Ｙｂ、Ｔｍ、Ｎｉ、Ｍｎ、Ｃｏ、及びＥｒからなる群より選択された少なくとも１つの元素のイオンが好ましく、Ａｌ、Ｋ、Ｃｒ、Ｆｅ、Ｎａ、Ｖ、Ｎｉ、Ｍｎ、Ｃｏ、及びＥｒからなる群より選択された少なくとも１つの元素のイオンがより好ましく、Ａｌ、Ｋ、Ｃｒ、Ｆｅ、Ｎａ、Ｖ、Ｎｉ、Ｍｎ、Ｃｏ、及びＥｒからなる群より選択された少なくとも３つの元素のイオンがさらに好ましい。また、ある好適な実施形態では、金属イオン溶液（Ｂ）はＡｌ、Ｆｅ、及びＥｒからなる群より選択された少なくとも１つの元素のイオンを含むことが好ましい。金属イオン溶液（Ｂ）は、該カチオンの１つだけを含有してもよく、２種以上のカチオンを組み合わせて含有してもよい。
【００２１】
該着色性のカチオンは、該カチオン及びアニオンを含む塩として後述の溶媒に添加されてもよい。該アニオンとしては、例えば、ＮＯ３−、ＮＯ２−、ＣＯ３２−、ＨＣＯ３−、ＯＮＣ−、ハロゲンアニオン（フッ化物、塩化物、臭化物）、アセテート及びこれらの混合物からなる群から選択される。
【００２２】
金属イオン溶液（Ｂ）は、さらに溶媒を含む。該溶媒としては、着色性のカチオンを溶解することができる任意の溶媒であればよく、例えば、水、アルコール、及びケトンが挙げられる。より具体的には、水、メタノール、エタノール、イソプロパノール、ｎ−プロパノール、ブタノール、アセトンが挙げられる。該溶媒は１種類のみを使用してもよく、２種以上の溶媒の混合物を使用してもよい。
【００２３】
金属イオン溶液（Ｂ）における溶媒の含有量は、２０〜９８質量％であることが好ましく、３０〜９０質量％であることがより好ましく、３５〜８５質量％であることがさらに好ましい。
【００２４】
金属イオン溶液（Ｂ）は、錯化剤を含有していてもよい。錯化剤を含有することにより、前記着色性のカチオンを含めるために前記溶媒に添加される塩類の溶解プロセスを加速させることができる。
【００２５】
該錯化剤の例としては、アセチルアセトネート、クラウンエーテル、クリプタンド、エチレンジアミントリアセテート及びその塩、エチレンジアミンテトラアセテート及びその塩、ニトリロトリアセテート及びその塩、クエン酸及びその塩、トリエチレンテトラアミン、ポルフィン、ポリアクリレート、ポリアスパラゲート、酸性ペプチド、フタロシアニン、サリチレート、グリシネート、ラクテート、プロピレンジアミン、アスコルベート、シュウ酸及びその塩、並びにこれらの混合物が挙げられる。錯化剤は、１種を単独で使用してもよく、２種以上を併用してもよい。
【００２６】
また、該錯化剤としては、錯化配位子としてアニオン性基を有するものが好ましい。例えば、純粋なアミン（例えば、ｐＨ値８〜１４のエチレンジアミン）のような非電荷錯化配位子（及び／又はカチオン性配位子）のみを有する錯化剤を用いた場合は、十分に安定な溶液を生じない場合がある。
【００２７】
金属イオン溶液（Ｂ）における錯化剤の含有量としては、本発明の効果を奏する限り特に限定されず、例えば、溶液中の着色性のカチオンを溶解するために、又はこれらカチオンの沈殿を防止するために十分な量を含有することが好ましい。具体的には、金属イオン溶液（Ｂ）において、１質量％以上が好ましく、５質量％以上がより好ましく、１０質量％以上がさらに好ましい。また、該含有量について特定の上限はないが、５０質量％以下が好ましく、４０質量％以下がより好ましく、３０質量％以下がさらに好ましい。
【００２８】
本発明に用いる金属イオン溶液（Ｂ）のｐＨは、０〜９が好ましく、１〜７がより好ましく、２〜６がさらに好ましい。該ｐＨが上記範囲外にある場合、着色性のカチオンが溶液から沈殿し始める場合がある。例えば、金属イオン溶液（Ｂ）が水溶液の場合、０〜９のｐＨが好ましい。また、金属イオン溶液（Ｂ）が錯化剤を含まない場合、０〜６のｐＨが好ましく、錯化剤を含む場合、３〜９のｐＨが好ましい。本明細書において、ｐＨは公知の測定装置を用いて測定できる。測定装置としては、例えば、株式会社堀場製作所製「ＬＡＱＵＡｔｗｉｎ」が挙げられる。
【００２９】
本発明のジルコニア用着色溶液における金属イオン溶液（Ｂ）の含有量としては、液成分が発色できる限り特に限定されないが、着色溶液全体の質量に対して、９８．４〜９９．９質量％が好ましく、９８．６〜９９．８質量％がより好ましく、９８．９〜９９．８質量％がさらに好ましい。
【００３０】
本発明のジルコニア用着色溶液は、必要量の溶液がジルコニア表面をコーティングするだけでなく、ジルコニア未焼成体の細孔内に移動することができるように適切な粘度を有することが好ましい。該適切な粘度としては、例えば、２５℃において１〜１００００ｍＰａが好ましく、１００〜６０００ｍＰａがより好ましく、５００〜３０００ｍＰａがさらに好ましい。該粘度が高すぎる場合、ジルコニア未焼成体、及びジルコニア仮焼体の細孔内に着色溶液が移動できないおそれがある。
【００３１】
本発明のジルコニア用着色溶液は、適切な粘度とすることを目的として、増粘剤を含有してもよい。増粘剤は、１種を単独で使用してもよく、２種以上を併用してもよい。
【００３２】
該増粘剤としては、１又は複数のポリオール（ポリビニルアルコールを含む）、１又は複数のグリコールエーテル（例えば、ＰＥＧ  ２００、ＰＥＧ  ４００、ＰＥＧ  ６００等のポリエチレングリコール、ジエチレングリコールメチルエーテル、ジエチレングリコールエチルエーテル）、１又は複数のジアルコール及びポリアルコール（１，２−プロパンジオール、１，３−プロパンジオール、グリセロールを含む）、グリセロールエーテル、１又は複数の多糖類（セルロース、メチルセルロース、カルボキシメチルセルロース、カルボキシメチルセルロースナトリウム、デンプン、アルギン酸、アルギン酸塩、カラギーナン、グアーガム、キタンサンガム、セルロースガム、ヒアルロン酸、ヒアルロン酸塩、ペクチン、ペクチン塩、キチン、キトサン等）、並びにこれらの混合物が挙げられる。
【００３３】
該ポリエチレングリコールとしては、下記式（１）を満たすものが好ましい。
Ｒ１Ｏ−（ＣＨ２−ＣＨ２−Ｏ）ｍ−Ｒ１                （１）
但し、Ｒ１は、水素原子、アシル基、アルキル基、アリール基、アルキルアリール基、ポリプロピルグリコール、ポリテトラヒドロフラン（ポリＴＨＦ）であり、好ましくは水素原子、アセチル基、メチル基、エチル基、プロピル基、ブチル基、ヘキシル基、オクチル基、ノニル基、デシル基、ラウリル基、トリデシル基、ミリスチル基、パルミチル基、ステアリル基、オレイル基、アリル基、フェニル基、ｐ−アルキルフェニル基、ポリプロピレングリコール、ポリＴＨＦである。ｍは、２〜１００であり、好ましくは２〜２０であり、より好ましくは２〜５である。２つのＲ１は同一であってもよく、異なっていてもよい。
【００３４】
該ポリエチレングリコールの重量平均分子量（Ｍｗ）としては、１００〜５，０００の範囲とすることができ、好ましくは１００〜１，０００の範囲であり、より好ましくは１００〜３００の範囲である。なお、該Ｍｗはゲル浸透クロマトグラフ法（ＧＰＣ法）により測定することができる。
【００３５】
本発明のジルコニア用着色溶液における該増粘剤の含有量は、０．０１〜１０質量％であることが好ましく、０．１〜８質量％であることがより好ましく、０．２〜５質量％であることがさらに好ましい。
【００３６】
本発明のジルコニア用着色溶液は、本発明の損なわない限り、その他の添加剤を含有してもよい。
【００３７】
該添加剤としては、安定化剤（例えば、メトキシフェノールハイドロキノン、トパノールＡ、及びこれらの混合物など）、緩衝剤（例えば、酢酸塩又はアミノ緩衝剤及びこれらの混合物など）、防腐剤（例えば、ソルビン酸又は安息香酸及びこれらの混合物など）、並びにこれらの混合物が挙げられる。
【００３８】
本発明のジルコニア用着色溶液における該添加剤の含有量は、例えば、０．０１〜１０質量％とすることができ、０．０５〜５質量％であってもよく、０．１〜３質量％であってもよい。
【００３９】
本発明のジルコニア用着色溶液を用いることで、ジルコニアの焼成前後の色差の変化を抑えることができる。本発明のジルコニア用着色溶液により着色されるジルコニアとは、焼結前のものであれば、未焼成体であっても仮焼体であってもよいが、ジルコニア用着色溶液の浸透の観点からジルコニア仮焼体であることが好ましい。
【００４０】
また、本発明は前記ジルコニア用着色溶液で着色されてなる着色ジルコニア仮焼体、すなわち、前記ジルコニア用着色溶液で着色されたジルコニア仮焼体（「着色ジルコニア仮焼体」という。）を包含する。該ジルコニア用着色溶液の含有量としては、本発明の効果を奏する限り特に限定されず、焼結後の発色の強弱に応じて適宜調整することができる。なお、本発明において、ジルコニア用着色溶液で着色される前の仮焼体を単に「ジルコニア仮焼体」、ジルコニア用着色溶液で着色後の仮焼体を「着色ジルコニア仮焼体」と表現して区別する。なお、本発明のジルコニア用着色溶液は、ジルコニア未焼成体を着色するために用いることもでき、その場合には、仮焼体を経ずにジルコニア焼結体が製造される。そのような焼結体を想定した場合、該ジルコニア未焼成体の好適な実施形態としては、以降のジルコニア仮焼体に関する説明における各条件を同様に適用することができる。
【００４１】
本発明におけるジルコニア仮焼体について説明する。該ジルコニア仮焼体はジルコニア（ＺｒＯ２；酸化ジルコニウム）を主成分とし、目的とする歯科用製品に応じて成形し、ジルコニアを仮焼させたものを指す。例えば歯科用補綴物や歯科インプラント用製品であれば、ジルコニア粉末を公知の技術をもってプレス成形をして得られたディスクやブロックなどから、該ジルコニア仮焼体を作製することができる。
【００４２】
本発明におけるジルコニア仮焼体は、安定化剤を含むことが好ましい。例えば、仮焼前のジルコニアに安定化剤を含ませることが好ましい。
【００４３】
安定化剤としては、例えば、酸化イットリウム（Ｙ２Ｏ３）（以下、「イットリア」という。）が好ましく、酸化カルシウム（カルシア；ＣａＯ）、酸化マグネシウム（マグネシア；ＭｇＯ）、酸化セリウム（セリア；ＣｅＯ２）、酸化スカンジウム（Ｓｃ２Ｏ３）、酸化ニオブ（Ｎｂ２Ｏ５）、酸化ランタン（Ｌａ２Ｏ３）、酸化エルビウム（Ｅｒ２Ｏ３）、酸化プラセオジム（Ｐｒ６Ｏ１１）、酸化サマリウム（Ｓｍ２Ｏ３）、酸化ユウロピウム（Ｅｕ２Ｏ３）及び酸化ツリウム（Ｔｍ２Ｏ３）からなる群から選ばれた酸化物の少なくとも１種であることが好ましい。安定化剤としてイットリアが特に好ましい。安定化剤は、１種単独で用いてもよく、２種以上を併用してもよい。
【００４４】
安定化剤がイットリアを含有する場合、イットリアの含有率は、ジルコニアとイットリアの合計１００モル％において、２〜８モル％であると好ましく、３〜６モル％であるとより好ましい。この含有率によれば、単斜晶への相転移を抑制すると共に、ジルコニア焼結体の透明性を高めることができる。
【００４５】
ジルコニアが酸化カルシウムを含有する場合、酸化カルシウムの含有率は、ジルコニアと安定化剤の合計１００モル％において、１５モル％以下であると好ましく、１２モル％以下であるとより好ましい。
【００４６】
ジルコニアが酸化マグネシウムを含有する場合、酸化マグネシウムの含有率は、ジルコニアと安定化剤の合計１００モル％において、１２モル％以下であると好ましく、１０モル％以下であるとより好ましい。
【００４７】
ジルコニアが酸化セリウムを含有する場合、酸化セリウムの含有率は、ジルコニアと安定化剤の合計１００モル％において、１８モル％以下であると好ましく、１２モル％以下であるとより好ましい。
【００４８】
ジルコニアが酸化スカンジウムを含有する場合、酸化スカンジウムの含有率は、ジルコニアと安定化剤の合計１００モル％において、１モル％以下であると好ましく、０．３モル％以下であるとより好ましい。
【００４９】
ジルコニアが酸化ニオブを含有する場合、酸化ニオブの含有率は、ジルコニアと安定化剤の合計１００モル％において、１０モル％以下であると好ましく、７モル％以下であるとより好ましい。
【００５０】
ジルコニアが酸化ランタンを含有する場合、酸化ランタンの含有率は、ジルコニアと安定化剤の合計１００モル％において、１０モル％以下であると好ましく、７モル％以下であるとより好ましい。
【００５１】
ジルコニアが酸化エルビウムを含有する場合、酸化エルビウムの含有率は、ジルコニアと安定化剤の合計１００モル％において、１モル％以下であると好ましく、０．３モル％以下であるとより好ましい。
【００５２】
ジルコニアが酸化プラセオジムを含有する場合、酸化プラセオジムの含有率は、ジルコニアと安定化剤の合計１００モル％において、１モル％以下であると好ましく、０．３モル％以下であるとより好ましい。
【００５３】
ジルコニアが酸化サマリウムを含有する場合、酸化サマリウムの含有率は、ジルコニアと安定化剤の合計１００モル％において、１モル％以下であると好ましく、０．３モル％以下であるとより好ましい。
【００５４】
ジルコニアが酸化ユウロピウムを含有する場合、酸化ユウロピウムの含有率は、ジルコニアと安定化剤の合計１００モル％において、１モル％以下であると好ましく、０．３モル％以下であるとより好ましい。
【００５５】
ジルコニアが酸化ツリウムを含有する場合、酸化ツリウムの含有率は、ジルコニアと安定化剤の合計１００モル％において、１モル％以下であると好ましく、０．３モル％以下であるとより好ましい。
【００５６】
本発明のジルコニア仮焼体は、着色剤（Ａ）及び金属イオン溶液（Ｂ）以外の着色成分として顔料を含んでいてもよい。ジルコニア仮焼体が顔料を含む場合であっても、本発明のジルコニア用着色溶液を用いることで、焼成前後での色差が小さくなり、焼成後の色調を正確に予測できるようになる。該顔料としては、本発明の効果を奏する限り限定されず、例えば、酸化クロム（Ｃｒ２Ｏ３）、酸化鉄（Ｆｅ２Ｏ３）等が挙げられる。これらの顔料を複合的に用いてもよい。また、ある好適な実施形態としては、着色成分が実質的に着色剤（Ａ）及び金属イオン溶液（Ｂ）から構成され、ジルコニアを着色し、焼成した場合の焼成前後の色差が、ΔＥ＊ａｂ＜６．５である、ジルコニア用着色溶液が挙げられる。着色成分が実質的に着色剤（Ａ）及び金属イオン溶液（Ｂ）から構成されるとは、他の着色成分の含有量が、０．００１質量％未満であり、０．０００１質量％未満であることが好ましく、０．００００１質量％未満であることがより好ましい。
【００５７】
本発明のジルコニア仮焼体の一般的な製造方法を説明する。
【００５８】
まず、安定化剤を含むジルコニア原料顆粒を用意し、これをブロックやディスクなどの形状にプレス成形する。次に、必要に応じてその成形体にＣＩＰ（Cold Isostatic Pressing；冷間静水等方圧プレス）処理を施す。この際の加圧力は、例えば５０〜５００ＭＰａである。次いで、これに仮焼処理を施す。仮焼は、室温から緩やかに８００〜１２００℃まで昇温し、１〜６時間程度係留することでジルコニア仮焼体を得ることができる。得られたジルコニア仮焼体は、最終的な歯科用製品に応じ、従来公知の装置を用いて切削加工される。例えば、歯科用製品が歯科用補綴物である場合、ＣＡＤ／ＣＡＭ等を用いて歯冠形状に切削加工される。
【００５９】
本発明の着色ジルコニア仮焼体の製造方法は、前記ジルコニア用着色溶液で切削加工後のジルコニア仮焼体を着色する工程を含む。前記ジルコニア用着色溶液で着色する方法としては、例えば、筆等を用いてジルコニア仮焼体に塗布したり、着色溶液を入れた容器にジルコニア仮焼体を浸漬したり、スプレー等を用いてジルコニア仮焼体に噴霧したりする方法等の種々のコーティング方法が挙げられ、従来公知の器具、装置を用いることができる。上述のように、前記ジルコニア用着色溶液は、ジルコニア仮焼体の細孔内に浸透してもよいため、本発明の着色ジルコニア仮焼体の製造方法としては、ジルコニア仮焼体の細孔内にも前記着色溶液が浸透する方法も特に限定されず、使用できる。なお、仮焼工程を含まずに、未焼成体から直接にジルコニア焼結体を製造する場合には、前記ジルコニア用着色溶液によって、切削加工後のジルコニア未焼成体を着色してもよい。
【００６０】
本発明はさらに、前記着色ジルコニア仮焼体からなるジルコニア焼結体を包含する。該ジルコニア焼結体の製造方法は、前記着色ジルコニア仮焼体を焼成する工程を含む。焼成温度（焼成最高温度）は、ジルコニアの種類に応じて適宜変更でき、着色剤（Ａ）が脱色され、かつ金属イオン溶液（Ｂ）が発色する限り特に限定されないが、１３５０℃以上が好ましく、１４５０℃以上がより好ましく、１５００℃以上がさらに好ましい。焼成温度の上限は、特に限定されないが、例えば１６００℃以下が好ましい。なお、本発明のジルコニア焼結体には、成形したジルコニア粒子を常圧下ないし非加圧下において焼結させた焼結体のみならず、ＨＩＰ（Hot Isostatic Pressing；熱間静水等方圧プレス）処理等の高温加圧処理によって緻密化させた焼結体も含まれる。
【００６１】
本発明のジルコニア焼結体中の安定化剤の含有率は、例えば、誘導結合プラズマ（ＩＣＰ；Inductively Coupled Plasma）発光分光分析、蛍光Ｘ線分析等によって測定することができる。
【００６２】
本発明のジルコニア焼結体は、好ましくは、部分安定化ジルコニア及び完全安定化ジルコニアの少なくとも一方をマトリックス相として有する。ジルコニア焼結体において、ジルコニアの主たる結晶相は正方晶及び立方晶の少なくとも一方である。ジルコニア焼結体は、正方晶及び立方晶の両方を含有してもよい。ジルコニア焼結体は単斜晶を実質的に含有しないと好ましい。なお、安定化剤を添加して部分的に安定化させたジルコニアは、部分安定化ジルコニア（ＰＳＺ；Partially Stabilized Zirconia）と呼ばれ、完全に安定化させたジルコニアは完全安定化ジルコニアと呼ばれている。
【００６３】
本発明は、前記ジルコニア焼結体からなる歯科用製品を包含する。該歯科用製品としては、歯科用補綴物、歯列矯正用製品、又は歯科インプラント用製品等が挙げられる。該歯科用補綴物としては、例えばジルコニア製のインレー、アンレー、ラミネートベニア、及びクラウン等に用いることができる。
【００６４】
上記の実施形態において、各成分の種類、含有量等を適宜変更でき、任意の成分について、追加、削除等の変更をすることができる。また、上記の実施形態において、ジルコニア用着色溶液の組成と特性（着色ジルコニア仮焼体の焼成前後の色差等）の値を適宜変更して組み合わせることもできる。
【００６５】
本発明は、本発明の効果を奏する限り、本発明の技術的思想の範囲内において、上記の構成を種々組み合わせた実施形態を含む。
【実施例】
【００６６】
次に、実施例を挙げて本発明をさらに具体的に説明するが、本発明はこれらの実施例により何ら限定されるものではなく、多くの変形が本発明の技術的思想の範囲内で当分野において通常の知識を有する者により可能である。【００６７】
［着色ジルコニア仮焼体の焼成前後の色差評価］
歯科用測色装置（オリンパス株式会社製、クリスタルアイ）を用いて、各実施例及び比較例のジルコニア用着色溶液を用いて着色した焼成前のジルコニア仮焼体と焼成後のジルコニア焼結体をそれぞれサンプルとして、ＣＩＥ  １９７６表色系（Ｌ＊ａ＊ｂ＊表色系）での色度（Ｌ＊、ａ＊、ｂ＊）を測定し、下式から、焼成前後の色調差として色差ΔＥ＊ａｂを算出した。
ΔＥ＊ａｂ＝｛（ΔＬ＊）２＋（Δａ＊）２＋（Δｂ＊）２｝１／２
なお、ΔＬ＊は焼成前後の明度指数Ｌ＊の差、Δａ＊は焼成前後の色座標ａ＊の差、Δｂ＊は焼成前後の色座標ｂ＊の差であり、ＪＩＳ  Ｚ  ８７８１−４：２０１３で規定される方法から求めた。【００６８】
前記色差ΔＥ＊ａｂは小さいほど良く、焼成後の色差ΔＥ＊ａｂに対して、ＪＩＳ規格や各種工業界では以下のように色の許容差の事例が挙げられている。
０≦ΔＥ＊ａｂ＜０．２：特別に調整された測色機械でも誤差の範囲にあり、人が識別不可能（評価不能領域）。
０．２≦ΔＥ＊ａｂ＜０．４：十分に調整された測色機械の再現精度の範囲で、訓練を積んだ人が再現性をもって識別できる限界（識別限界）。
０．４≦ΔＥ＊ａｂ＜０．８：目視判定の再現性からみて、厳格な許容色差の規格を設定できる限界（ＡＡＡ級許容差）。
０．８≦ΔＥ＊ａｂ＜１．６：色の隣接比較で、わずかに色差が感じられるレベル。一般の測色機械間の器差を含む許容色差の範囲（ＡＡ級許容差）。
１．６≦ΔＥ＊ａｂ＜３．２：色の離間比較では、ほとんど気付かれない色差レベル。一般的には同じ色だと思われているレベル（Ａ級許容差）。
３．２≦ΔＥ＊ａｂ＜６．５：印象レベルでは同じ色として扱える範囲。塗料業界やプラスチック業界では色違いでクレームになることがある（Ｂ級許容差）。
６．５≦ΔＥ＊ａｂ＜１３．０：ＪＩＳ標準色票、マンセル色票などの１歩程度に相当する色差（Ｃ級許容差）。
１３．０≦ΔＥ＊ａｂ＜２５．０：細分化された系統色名で区別ができる程度の色の差。なお、この上限を超えると別の色名のイメージになる（Ｄ級許容差）。【００６９】
［ジルコニア仮焼体の製造方法］
後述の実施例及び比較例において、ジルコニア用着色溶液により着色したジルコニア仮焼体の製造方法について説明する。【００７０】
まず、水中でジルコニア粉末と安定化剤であるイットリアを、イットリアの含有量が特定の量となるように湿式混合してスラリーを形成した。得られたスラリーを乾燥させて造粒し得られた造粒物を仮焼して、１次粉末を作製した。次に、得られた１次粉末を用いてプレス成形して、ジルコニア未焼成体としての成形物を作製した。その後、得られた成形物を８００℃〜１２００℃で焼成して、ジルコニア仮焼体を作製した。このようにして得られたジルコニア仮焼体（製造例１〜３）を、後述の実施例及び比較例に用いるために、平板状（縦：約２０ｍｍ、横：約２０ｍｍ、厚さ：約１．５ｍｍ）に切り出した。なお、各ジルコニア仮焼体のイットリアの含有量は、製造例１：６モル％、製造例２：５．５モル％、製造例３：４モル％とした。【００７１】
なお、ジルコニア仮焼体に顔料を含ませる場合には、前記した１次粉末の段階で顔料を添加すればよい。顔料を添加した１次粉末に対して、水中で所望の粒径になるまでジルコニアを粉砕混合してジルコニアスラリーを形成し、得られたスラリーを乾燥させて造粒し、得られた造粒物を仮焼して２次粉末とし、上述のプレス成形に用いればよい。また、ジルコニア仮焼体に酸化アルミニウム、酸化チタン、バインダ等の添加剤を添加する場合には、１次粉末の作製時に添加してもよいし、２次粉末の作製時に添加してもよい。【００７２】
後述の実施例及び比較例で使用した着色剤（Ａ）、金属イオン溶液（Ｂ）は以下の通りである。
［着色剤（Ａ）］
食用赤色１０２号（共立食品株式会社製）
食用青色１号（共立食品株式会社製）
食用黄色４号（共立食品株式会社製）
ビートレッド（株式会社私の台所製）
［金属イオン溶液（Ｂ）］
（Ｂ−１）ＣｏｐｒａＳｕｐｒｅｍｅ  Ｃｏｌｏｒ  ＩｎｃｉｓａｌＤａｒｋ（ＷｈｉｔｅＰｅａｋｓ  Ｄｅｎｔａｌ  Ｓｏｌｕｔｉｏｎｓ社製）（Ａｌ、Ｋ、Ｃｏ、Ｅｒのカチオンを含む）
（Ｂ−２）ＣｏｐｒａＳｕｐｒｅｍｅ  Ｃｏｌｏｒ  ＯｃｃｌｕｓａｌＰｉｎｋ（ＷｈｉｔｅＰｅａｋｓ  Ｄｅｎｔａｌ  Ｓｏｌｕｔｉｏｎｓ社製）（Ｆｅ、Ｎｉ、Ｅｒのカチオンを含む）
（Ｂ−３）ＣｏｐｒａＳｕｐｒｅｍｅ  Ｃｏｌｏｒ  ＢｏｄｙＡ３（ＷｈｉｔｅＰｅａｋｓ  Ｄｅｎｔａｌ  Ｓｏｌｕｔｉｏｎｓ社製）（Ａｌ、Ｃｒ、Ｍｎ、Ｆｅ、Ｅｒのカチオンを含む）
（Ｂ−４）ＣｏｐｒａＳｕｐｒｅｍｅ  Ｃｏｌｏｒ  ＯｃｃｌｕｓａｌＹｅｌｌｏｗ（ＷｈｉｔｅＰｅａｋｓ  Ｄｅｎｔａｌ  Ｓｏｌｕｔｉｏｎｓ社製）（Ｎａ、Ａｌ、Ｋ、Ｃａ、Ｖ、Ｃｒ、Ｍｎ、Ｆｅのカチオンを含む）【００７３】
（実施例１）
金属イオン溶液（Ｂ）であるＣｏｐｒａＳｕｐｒｅｍｅ  Ｃｏｌｏｒ  ＩｎｃｉｓａｌＤａｒｋ２．０ｇ中に、着色剤（Ａ）である食用赤色１０２号０．０２２１ｇと食用青色１号０．０１０２ｇとを加え、混合することで、ジルコニア用着色溶液を得た。得られた着色溶液を適量用いて、製造例１で得られたジルコニア仮焼体に塗布して着色し、その後、１５６０℃で３０分間係留して焼成することでジルコニア焼結体を得た。焼成前後の色差ΔＥ＊ａｂの評価結果を表１に示す。【００７４】
（実施例２〜７）
使用する着色剤（Ａ）、金属イオン溶液（Ｂ）の種類と量を表１に記載の通りに変更した以外は実施例１と同様にして、それぞれジルコニア用着色溶液を得た。得られたジルコニア用着色溶液を適量用い、使用するジルコニア仮焼体、焼成温度及び係留時間を表１に記載の通りに変更した以外は実施例１と同様にして、それぞれジルコニア焼結体を得た。焼成前後の色差ΔＥ＊ａｂの評価結果を表１に示す。【００７５】
（比較例１）
金属イオン溶液（Ｂ）であるＣｏｐｒａＳｕｐｒｅｍｅ  Ｃｏｌｏｒ  ＩｎｃｉｓａｌＤａｒｋのみをジルコニア用着色溶液として適量用い、製造例１で得られたジルコニア仮焼体に塗布して着色し、その後、１５６０℃で３０分間係留して焼成することでジルコニア焼結体を得た。焼成前後の色差ΔＥ＊ａｂの評価結果を表１に示す。【００７６】
（比較例２〜１２）
使用する金属イオン溶液（Ｂ）の種類を表１に記載の通りに変更してジルコニア用着色溶液とし、使用するジルコニア仮焼体、焼成温度及び係留時間を表１に記載の通りに変更した以外は比較例１と同様にして、それぞれジルコニア焼結体を得た。焼成前後の色差ΔＥ＊ａｂの評価結果を表１に示す。【００７７】
【表１】
2020138163.tif 000002
【００７８】
表１に示したように、実施例１〜７のΔＥ＊ａｂはいずれも６．５未満であり、焼成前後の色差についてＢ級許容差以上の結果となった。一方、着色剤（Ａ）を用いない比較例１〜１２のΔＥ＊ａｂはいずれも６．５を大きく超える値となる結果となった。従って、本発明のジルコニア用着色溶液は、ジルコニア仮焼体の焼成前後の色差を顕著に抑制することができることが確認された。
【産業上の利用可能性】
【００７９】
本発明のジルコニア用着色溶液は、液成分に着色剤を加えることによって、着色剤が金属イオン溶液に室温（１〜３０℃）で溶解し、液成分が着色されるため、前記着色溶液によって前記焼成前のジルコニアを着色しておくことで、焼成前後での色差が小さくなり、焼成後の色調を焼成前に正確に予測できる。将来的に、オールセラミック歯冠の需要が益々増大することに伴い、着色溶液の使用頻度が増えることが予想されるため、歯科用製品としてオールセラミック歯冠を製造する際に、本発明のジルコニア用着色溶液は特に有用である。
【国際調査報告】
2020138163.tif 000003
2020138163.tif 000004
2020138163.tif 000005
2020138163.tif 000006